(57)【要約】      （修正有）【課題】光重合開始剤や光重合開始剤分解物等の滲み出し（ブリード）や揮発による臭気がないため食品包装材料用途に好適に使用され得り、かつ酸素による反応阻害を受けず、硬化収縮が小さいなどの利点がある、顔料を含有した紫外線硬化性組成物、および、その硬化物を提供する。【解決手段】エチレン性不飽和二重結合を有する化合物（Ａ）と、多官能チオール化合物（Ｂ）と、顔料（Ｃ）とを含有することを特徴とする紫外線硬化性組成物であって、エチレン性不飽和二重結合を有する化合物（Ａ）と多官能チオール化合物（Ｂ）とを合わせた含有量が組成物全体に対して５０〜９９重量％であり、かつ、エチレン性不飽和二重結合を有する化合物（Ａ）中のエチレン性不飽和二重結合基の数と多官能チオール化合物（Ｂ）中のメルカプト基の数との比率が９０：１０〜５０：５０である紫外線硬化性組成物。【選択図】なし【特許請求の範囲】
【請求項１】
エチレン性不飽和二重結合を有する化合物（Ａ）と、多官能チオール化合物（Ｂ）と、顔料（Ｃ）とを含有することを特徴とする紫外線硬化性組成物であって、エチレン性不飽和二重結合を有する化合物（Ａ）と多官能チオール化合物（Ｂ）とを合わせた含有量が組成物全体に対して５０〜９９重量％であり、かつ、エチレン性不飽和二重結合を有する化合物（Ａ）中のエチレン性不飽和二重結合基の数と多官能チオール化合物（Ｂ）中のメルカプト基の数との比率が９０：１０〜５０：５０である紫外線硬化性組成物。
【請求項２】
エチレン性不飽和二重結合を有する化合物（Ａ）が、多官能（メタ）アクリレート化合物、多官能アリル化合物、および、多官能ビニル化合物のいずれかであることを特徴とする、請求項１に記載の紫外線硬化性組成物。
【請求項３】
さらに、安定化剤（Ｄ）を含むことを特徴とする請求項１または２に記載の紫外線硬化性組成物。
【請求項４】
請求項１〜３のいずれかに記載の紫外線硬化性組成物に紫外線を照射することにより得られる硬化物。
【請求項５】
基板上に膜厚１０μｍの硬化物を形成し、さらに前記硬化物の上に基板と同じ大きさの塗布していないＰＥＴ試験片を置き、温度６０℃、圧力１５ｇ／ｃｍ2で１日放置し、塗布していないＰＥＴ試験片に移行した化合物量が、前記硬化物の総量の１０ｐｐｍ未満であることを特徴とする請求項４に記載の硬化物。
【発明の詳細な説明】
【技術分野】
【０００１】
本発明は紫外線硬化性組成物に関し、さらに詳細には、光重合後の硬化塗膜中に残留する光開始剤や光重合開始剤分解物等の揮発、溶出等の滲み出しや臭気等が問題となる用途において、上記課題を完全に排除することができる紫外線硬化性組成物に関する。
【背景技術】
【０００２】
光硬化性組成物、特に紫外線硬化性組成物は印刷インキをはじめ、インクジェットインキ、塗料、オーバーコート材、印刷版用感光性樹脂、接着剤、粘着剤、カラーフィルター用レジスト、プリント基板用レジスト、半導体用フォトレジスト、ホログラム材料、成型樹脂、注型樹脂、光造形用樹脂、封止剤、各種デバイス等の分野で盛んに研究が行われている。
【０００３】
紫外線硬化性組成物は、光重合開始剤、ラジカル重合性を有するモノマー、顔料等の着色剤、添加剤等からなるものが知られている。光重合開始剤については、ノニオン型やイオン型、および金属錯体などが広く知られており、フォトポリマー懇話会編、「感光材料リストブック」、５５〜７２頁、１９９６年（ぶんしん出版）、「最新ＵＶ硬化実用便覧」、１〜５０頁、２００５年（技術情報協会）などにまとめられている。
【０００４】
汎用な光重合開始剤として、ｏ-ベンゾイル安息香酸メチル等のベンゾフェノン系、ダロキュア１１７３、ダロキュア２９５９、イルガキュア１８４、イルガキュア９０７、イルガキュア３６９（イルガキュアとダロキュアはチバスペシャリティーケミカルズ社の商標）等のアセトフェノン系、イルガキュア６５１等のベンゾイン系、Ｌｕｃｉｒｉｎ  ＴＰＯ（ＢＡＳＦ社）、イルガキュア８１９などのアシルホスフィンオキサイド系、イソプロピルチオキサントン、ジエチルチオキサントンなどのチオキサントン系、ミヒラーズケトン、ＥＡＢ（保土谷化学社製）などのベンゾフェノン系が挙げられる。
【０００５】
これらの光重合開始剤を含む紫外線硬化性組成物は高い硬化性を示すことが知られているが、光重合後の硬化塗膜中に残留する光重合開始剤や光重合開始剤分解物等の滲み出し（ブリード）や揮発による臭気を防ぐことは困難であり、食品包装用材料としての使用は不適当であった。
【０００６】
さらに、これら紫外線硬化性組成物を、顔料等の着色剤を含有したインキとして用いる場合には、着色剤による紫外線の吸収や透過阻害が起こるため、光重合開始剤を多量に配合する必要があり、光重合後の硬化塗膜中に残留する光重合開始剤や光重合開始剤分解物等の滲み出し（ブリード）や揮発による臭気の問題は更に顕著となっている。
【０００７】
これらの問題を解決する手段としてオリゴマーやポリマー型の高分子量型光重合開始剤が考案され、特許文献１〜５および非特許文献１、２には、高分子鎖の側鎖や末端、ないし樹状重合体末端等にラジカルが発生する官能基を導入した光重合開始剤が開示されている。また、実際にＬａｍｂｅｒｔｉ社からはＥＳＡＣＵＲＥ  ＫＩＰシリーズ等の光重合開始剤が上市されている。
【０００８】
確かに、低分子量の光重合開始剤と比べると、高分子量型光重合開始剤を使用することにより光重合開始剤や光重合開始剤分解物のブリードは低減するが、これらの高分子量型光重合開始剤は、低分子量の光重合開始剤と比べ硬化性が低いという問題がある。
【０００９】
さらに、高分子量型光重合開始剤は、合成した際の低分子量の未反応成分や、副生成物を取り込んでしまうため、インキ硬化後にそれらがブリードや揮発するという問題がある。
【００１０】
一方、ラジカル重合性を有するモノマーとしてはアクリル基やメタクリル基を有する化合物が多く用いられる。しかしながら、薄膜で塗工すると硬化時に酸素による重合阻害が起こるため、硬化が不十分となり所望の性能が得られ難い。また硬化収縮も大きいため反りやクラックが発生しやすく厚膜硬化に適さない問題点がある。
【００１１】
これに対し、エチレン性不飽和二重結合を有する化合物とチオール基を有する化合物との反応は、重合開始剤の有無に関わらず紫外線照射により進行すること、酸素による反応阻害を受けないこと、硬化収縮が小さいなどの利点がある。この反応を利用した硬化方法や硬化物に関しては、一分子中にエチレン性不飽和二重結合を複数有する化合物とチオール基を複数有する化合物とからなる樹脂組成物（特許文献６〜８）などが提案されている。しかしながら、エチレン性不飽和二重結合を有する化合物とチオール基を有する化合物との反応においては、顔料等の着色材を含有した樹脂組成物についての記載は全くない。
【００１２】
また、エポキシ化合物とエチレン性不飽和二重結合を有する多官能化合物と多官能チオール基を有する化合物からなる活性光線硬化型インク（特許文献９）が提案されている。しかしながら、これらはカチオン硬化系である組成物の一部を、エチレン性不飽和二重結合を有する多官能化合物と多官能チオール基を有する化合物に置き換えたものであり、エチレン性不飽和二重結合を有する多官能化合物と多官能チオール基を有する化合物の含有量は組成物全体に対して５０重量％未満である。このため、光酸発生剤の使用は必須となっており、光重合後の硬化塗膜中に残留する光酸発生剤や光酸発生剤分解物等の滲み出し（ブリード）や揮発による臭気を防ぐことは困難である。
【先行技術文献】
【特許文献】
【００１３】
【特許文献１】国際公開第０３／０３３４５２パンフレット
【特許文献２】国際公開第０３／０３３４９２パンフレット
【特許文献３】国際公開第９７／１７３７８パンフレット
【特許文献４】国際公開第９７／４９６６４パンフレット
【特許文献５】特開２００６−２８５１４号公報
【特許文献６】特開昭４９−５４４９１号公報
【特許文献７】特開昭５０−２７８３６号公報
【特許文献８】特開昭５３−１３４０９６号公報
【特許文献９】特開２００５−６０４６３号公報
【非特許文献】
【００１４】
【非特許文献１】ＣＲＩＶＥＬＬＯ，Ｊ．Ｖ．他、「Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｈｏｔｏｐｏｌｙｍｅｒｉｚａｔｉｏｎ」、Ｓｕｒｆａｃｅ  Ｃｏａｔｉｎｇｓ  Ｔｅｃｈｎｏｌｏｇｙ，１９９８，III巻、２０８−２２４頁
【非特許文献２】ＣＯＲＲＡＬＥＳ，Ｔ．他、「Ｆｒｅｅ  ｒａｄｉｃａｌ  ｍａｃｒｏｐｈｏｔｏｉｎｉｔｉａｔｏｒｓ：ａｎ  ｏｖｅｒｖｉｅｗ  ｏｎ  ｒｅｃｅｎｔ  ａｄｖａｎｃｅｓ」、Ｊｏｕｎａｌ  ｏｆ  Ｐｈｏｔｏｃｈｅｍｉｓｔｒｙ  ａｎｄ  Ｐｈｏｔｏｂｉｏｌｏｇｙ  Ａ：Ｃｈｅｍｉｓｔｒｙ，２００３，１５９巻、Ｎｏ．２，１０３〜１１４頁
【発明の開示】
【発明が解決しようとする課題】
【００１５】
本発明の目的は、光重合開始剤や光重合開始剤分解物等の滲み出し（ブリード）や揮発による臭気がないため食品包装材料用途に好適に使用され得り、かつ酸素による反応阻害を受けず、硬化収縮が小さいなどの利点がある、顔料を含有した紫外線硬化性組成物を提供すること、および、その硬化物を提供することである。
【課題を解決するための手段】
【００１６】
本発明者は、以上の諸問題点を考慮し解決すべく鋭意研究を重ねた結果、本発明に至った。
【００１７】
すなわち本発明は、エチレン性不飽和二重結合を有する化合物（Ａ）と、多官能チオール化合物（Ｂ）と、顔料（Ｃ）とを含有することを特徴とする紫外線硬化性組成物であって、エチレン性不飽和二重結合を有する化合物（Ａ）と多官能チオール化合物（Ｂ）とを合わせた含有量が組成物全体に対して５０〜９９重量％であり、かつ、エチレン性不飽和二重結合を有する化合物（Ａ）中のエチレン性不飽和二重結合基の数と多官能チオール化合物（Ｂ）中のメルカプト基の数との比率が９０：１０〜５０：５０である紫外線硬化性組成物に関する。
【００１８】
更に本発明は、エチレン性不飽和二重結合を有する化合物（Ａ）が、多官能（メタ）アクリレート化合物、多官能アリル化合物、および、多官能ビニル化合物のいずれかであることを特徴とする、上記紫外線硬化性組成物に関する。
【００１９】
更に本発明は、さらに、安定化剤（Ｄ）を含むことを特徴とする上記紫外線硬化性組成物に関する。
【００２０】
更に本発明は、上記紫外線硬化性組成物に紫外線を照射することにより得られる硬化物に関する。
【００２１】
更に本発明は、基板上に膜厚１０μｍの硬化物を形成し、さらに前記硬化物の上に基板と同じ大きさの塗布していないＰＥＴ試験片を置き、温度６０℃、圧力１５ｇ／ｃｍ2で１日放置し、塗布していないＰＥＴ試験片に移行した化合物量が、前記硬化物の総量の１０ｐｐｍ未満であることを特徴とする上記硬化物に関する。
【発明の効果】
【００２２】
本発明の紫外線硬化性組成物は、光重合開始剤や光重合開始剤分解物等の滲み出し（ブリード）や揮発による臭気がなく、酸素による反応阻害を受けず硬化収縮が小さいことから、印刷インキをはじめ、インクジェットインキ、塗料、オーバーコート材、印刷版用感光性樹脂、接着剤、粘着剤、カラーフィルター用レジスト、プリント基板用レジスト、半導体用フォトレジスト、ホログラム材料、成型樹脂、注型樹脂、光造形用樹脂、封止剤、各種デバイス等の多方面の用途において有用である。特に食品包装材料用途に好適に使用され得る。
【発明を実施するための形態】
【００２３】
以下、詳細にわたって本発明の実施形態を説明する。
【００２４】
本発明に用いるエチレン性不飽和二重結合を有する化合物（Ａ）は紫外線や熱などにより硬化して透明樹脂を生成するモノマー、オリゴマーないしポリマーが含まれ、これらを単独で、または２種以上混合して用いることができる。
【００２５】
このようなエチレン性不飽和二重結合を有する化合物（Ａ）の例としては、アクリル酸、メタクリル酸、イタコン酸、クロトン酸、イソクロトン酸、マレイン酸等の不飽和カルボン酸およびそれらの塩、エステル、酸アミドや酸無水物があげられ、さらには、ウレタンアクリレート、アクリロニトリル、スチレン誘導体、種々の不飽和ポリエステル、不飽和ポリエーテル、不飽和ポリアミド、不飽和ポリウレタンなどがあげられるが、本発明はこれらに限定されるものではない。
【００２６】
以下に、本発明におけるエチレン性不飽和二重結合を有する化合物（Ａ）の具体例を挙げる。
【００２７】
単官能アルキルアクリレート類の例：
メチルアクリレート、エチルアクリレート、プロピルアクリレート、イソプロピルアクリレート、ブチルアクリレート、イソアミルアクリレート、ヘキシルアクリレート、２−エチルヘキシルアクリレート、オクチルアクリレート、デシルアクリレート、ラウリルアクリレート、ステアリルアクリレート、イソボルニルアクリレート、シクロヘキシルアクリレート、ジシクロペンテニルアクリレート、ジシクロペンテニルオキシエチルアクリレート、ベンジルアクリレート。
【００２８】
単官能含ヒドロキシアクリレート類の例：
２−ヒドロキシエチルアクリレート、２−ヒドロキシプロピルアクリレート、２−ヒドロキシ−３−クロロプロピルアクリレート、２−ヒドロキシ−３−フェノキシプロピルアクリレート、２−ヒドロキシ−３−アリルオキシプロピルアクリレート、２−アクリロイルオキシエチル−２−ヒドロキシプロピルフタレート。
【００２９】
単官能含ハロゲンアクリレート類の例：
２，２，２−トリフルオロエチルアクリレート、２，２，３，３−テトラフルオロプロピルアクリレート、１Ｈ−ヘキサフルオロイソプロピルアクリレート、１Ｈ，１Ｈ，５Ｈ−オクタフルオロペンチルアクリレート、１Ｈ，１Ｈ，２Ｈ，２Ｈ−ヘプタデカフルオロデシルアクリレート、２，６−ジブロモ−４−ブチルフェニルアクリレート、２，４，６−トリブロモフェノキシエチルアクリレート、２，４，６−トリブロモフェノール３ＥＯ付加アクリレート。
【００３０】
単官能含エーテル基アクリレート類の例：
２−メチルオキシエチルアクリレート、１，３−ブチレングリコールメチルエーテルアクリレート、ブチルオキシエチルアクリレート、メチルオキシトリエチレングリコールアクリレート、メチルオキシポリエチレングリコール＃４００アクリレート、メチルオキシジプロピレングリコールアクリレート、メチルオキシトリプロピレングリコールアクリレート、メチルオキシポリプロピレングリコールアクリレート、エチルオキシジエチレングリコールアクリレート、エチルカルビトールアクリレート、２−エチルヘキシルカルビトールアクリレート、テトラヒドロフルフリルアクリレート、フェノキシエチルアクリレート、フェノキシジエチレングリコールアクリレート、フェノキシポリエチレングリコールアクリレート、クレジルポリエチレングリコールアクリレート、ｐ−ノニルフェノキシエチルアクリレート、ｐ−ノニルフェノキシポリエチレングリコールアクリレート、グリシジルアクリレート。
【００３１】
単官能含カルボキシルアクリレート類の例：
β−カルボキシエチルアクリレート、こはく酸モノアクリロイルオキシエチルエステル、ω−カルボキシポリカプロラクトンモノアクリレート、２−アクリロイルオキシエチルハイドロゲンフタレート、２−アクリロイルオキシプロピルハイドロゲンフタレート、２−アクリロイルオキシプロピルヘキサヒドロハイドロゲンフタレート、２−アクリロイルオキシプロピルテトラヒドロハイドロゲンフタレート。
【００３２】
その他の単官能アクリレート類の例：
Ｎ，Ｎ−ジメチルアミノエチルアクリレート、Ｎ，Ｎ−ジメチルアミノプロピルアクリレート、モルホリノエチルアクリレート、トリメチルシロキシエチルアクリレート、ジフェニル−２−アクリロイルオキシエチルホスフェート、２−アクリロイルオキシエチルアシッドホスフェート、カプロラクトン変性−２−アクリロイルオキシエチルアシッドホスフェート。
【００３３】
単官能アルキルメタクリレート類の例：
メチルメタクリレート、エチルメタクリレート、プロピルメタクリレート、イソプロピルメタクリレート、ブチルメタクリレート、イソアミルメタクリレート、ヘキシルメタクリレート、２−ヘキシルメタクリレート、２−エチルヘキシルメタクリレート、オクチルメタクリレート、デシルメタクリレート、ラウリルメタクリレート、ステアリルメタクリレート、イソボルニルメタクリレート、シクロヘキシルメタクリレート、ジシクロペンテニルメタクリレート、ジシクロペンテニルオキシエチルメタクリレート、ベンジルメタクリレート。
【００３４】
単官能含ヒドロキシメタクリレート類の例：
２−ヒドロキシエチルメタクリレート、２−ヒドロキシプロピルメタクリレート、２−ヒドロキシ−３−クロロプロピルメタクリレート、２−ヒドロキシ−３−フェノキシプロピルメタクリレート、２−ヒドロキシ−３−アリルオキシプロピルメタクリレート、２−メタクリロイルオキシエチル−２−ヒドロキシプロピルフタレート。
【００３５】
単官能含ハロゲンメタクリレート類の例：
２，２，２−トリフルオロエチルメタクリレート、２，２，３，３−テトラフルオロプロピルメタクリレート、１Ｈ−ヘキサフルオロイソプロピルメタクリレート、１Ｈ，１Ｈ，５Ｈ−オクタフルオロペンチルメタクリレート、１Ｈ，１Ｈ，２Ｈ，２Ｈ−ヘプタデカフルオロデシルメタクリレート、２，６−ジブロモ−４−ブチルフェニルメタクリレート、２，４，６−トリブロモフェノキシエチルメタクリレート、２，４，６−トリブロモフェノール３ＥＯ付加メタクリレート。
【００３６】
単官能含エーテル基メタクリレート類の例：
２−メチルオキシエチルメタクリレート、１，３−ブチレングリコールメチルエーテルメタクリレート、ブチルオキシエチルメタクリレート、メチルオキシトリエチレングリコールメタクリレート、メチルオキシポリエチレングリコール＃４００メタクリレート、メチルオキシジプロピレングリコールメタクリレート、メチルオキシトリプロピレングリコールメタクリレート、メチルオキシポリプロピレングリコールメタクリレート、エチルオキシジエチレングリコールメタクリレート、２−エチルヘキシルカルビトールメタクリレート、テトラヒドロフルフリルメタクリレート、フェノキシエチルメタクリレート、フェノキシジエチレングリコールメタクリレート、フェノキシポリエチレングリコールメタクリレート、クレジルポリエチレングリコールメタクリレート、ｐ−ノニルフェノキシエチルメタクリレート、ｐ−ノニルフェノキシポリエチレングリコールメタクリレート、グリシジルメタクリレート。
【００３７】
単官能含カルボキシルメタクリレート類の例：
β−カルボキシエチルメタクリレート、こはく酸モノメタクリロイルオキシエチルエステル、ω−カルボキシポリカプロラクトンモノメタクリレート、２−メタクリロイルオキシエチルハイドロゲンフタレート、２−メタクリロイルオキシプロピルハイドロゲンフタレート、２−メタクリロイルオキシプロピルヘキサヒドロハイドロゲンフタレート、２−メタクリロイルオキシプロピルテトラヒドロハイドロゲンフタレート。
【００３８】
その他の単官能メタクリレート類の例：
ジメチルアミノメチルメタクリレート、Ｎ，Ｎ−ジメチルアミノエチルメタクリレート、Ｎ，Ｎ−ジメチルアミノプロピルメタクリレート、モルホリノエチルメタクリレート、トリメチルシロキシエチルメタクリレート、ジフェニル−２−メタクリロイルオキシエチルホスフェート、２−メタクリロイルオキシエチルアシッドホスフェート、カプロラクトン変性−２−メタクリロイルオキシエチルアシッドホスフェート。
【００３９】
アリレート類の例：
アリルグリシジルエーテル。
【００４０】
酸アミド類の例：
アクリルアミド、Ｎ−メチロールアクリルアミド、ジアセトンアクリルアミド、Ｎ，Ｎ−ジメチルアクリルアミド、Ｎ，Ｎ−ジエチルアクリルアミド、Ｎ−イソプロピルアクリルアミド、アクリロイルモルホリン、メタクリルアミド、Ｎ−メチロールメタクリルアミド、ジアセトンメタクリルアミド、Ｎ，Ｎ−ジメチルメタクリルアミド、Ｎ，Ｎ−ジエチルメタクリルアミド、Ｎ−イソプロピルメタクリルアミド、メタクリロイルモルホリン。
【００４１】
スチレン類の例：
スチレン、ｐ−ヒドロキシスチレン、ｐ−クロロスチレン、ｐ−ブロモスチレン、ｐ−メチルスチレン、ｐ−メチルオキシスチレン、ｐ−ｔ−ブチルオキシスチレン、ｐ−ｔ−ブチルオキシカルボニルスチレン、ｐ−ｔ−ブチルオキシカルボニルオキシスチレン、２，４−ジフェニル−４−メチル−１−ペンテン。
【００４２】
他のビニル化合物の例：
酢酸ビニル、モノクロロ酢酸ビニル、安息香酸ビニル、ピバル酸ビニル、酪酸ビニル、ラウリン酸ビニル、メタクリル酸ビニル、クロトン酸ビニル、２−エチルヘキサン酸ビニル、Ｎ−ビニルカルバゾール、Ｎ−ビニルピロリドンなど。
【００４３】
二官能アクリレート類の例：
１，４−ブタンジオールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ポリエチレングリコール＃２００ジアクリレート、ポリエチレングリコール＃３００ジアクリレート、ポリエチレングリコール＃４００ジアクリレート、ポリエチレングリコール＃６００ジアクリレート、ジプロピレングリコールジアクリレート、トリプロピレングリコールジアクリレート、テトラプロピレングリコールジアクリレート、ポリプロピレングリコール＃４００ジアクリレート、ポリプロピレングリコール＃７００ジアクリレート、ネオペンチルグリコールジアクリレート、ネオペンチルグリコールＰＯ変性ジアクリレート、ヒドロキシピバリン酸ネオペンチルグリコールエステルジアクリレート、ヒドロキシピバリン酸ネオペンチルグリコールエステルのカプロラクトン付加物ジアクリレート、１，６−ヘキサンジオールビス(２−ヒドロキシ−３−アクリロイルオキシプロピル)エーテル、ビス(４−アクリロキシポリエトキシフェニル)プロパン、１，９−ノナンジオールジアクリレート、ペンタエリスリトールジアクリレート、ペンタエリスリトールジアクリレートモノステアレート、ペンタエリスリトールジアクリレートモノベンゾエート、ビスフェノールＡジアクリレート、ＥＯ変性ビスフェノールＡジアクリレート、ＰＯ変性ビスフェノールＡジアクリレート、水素化ビスフェノールＡジアクリレート、ＥＯ変性水素化ビスフェノールＡジアクリレート、ＰＯ変性水素化ビスフェノールＡジアクリレート、ビスフェノールＦジアクリレート、ＥＯ変性ビスフェノールＦジアクリレート、ＰＯ変性ビスフェノールＦジアクリレート、ＥＯ変性テトラブロモビスフェノールＡジアクリレート、トリシクロデカンジメチロールジアクリレート、イソシアヌル酸ＥＯ変性ジアクリレート、２−ヒドロキシ−１，３−ジアクリロキシプロパン。
【００４４】
三官能アクリレート類の例：
グリセリンＰＯ変性トリアクリレート、トリメチロールプロパントリアクリレート、トリメチロールプロパンＥＯ変性トリアクリレート、トリメチロールプロパンＰＯ変性トリアクリレート、イソシアヌル酸ＥＯ変性トリアクリレート、イソシアヌル酸ＥＯ変性ε−カプロラクトン変性トリアクリレート、１，３，５−トリアクリロイルヘキサヒドロ−ｓ−トリアジン、ペンタエリスリトールトリアクリレート、ジペンタエリスリトールトリアクリレートトリプロピオネート。
【００４５】
四官能以上のアクリレート類の例：
ペンタエリスリトールテトラアクリレート、ジペンタエリスリトールテトラアクリレート、ジペンタエリスリトールペンタアクリレートモノプロピオネート、ジペンタエリスリトールヘキサアクリレート、テトラメチロールメタンテトラアクリレート、オリゴエステルテトラアクリレート、トリス(アクリロイルオキシ)ホスフェート。
【００４６】
二官能メタクリレート類の例：
１，４−ブタンジオールジメタクリレート、１，６−ヘキサンジオールジメタクリレート、エチレングリコールジメタクリレート、ジエチレングリコールジメタクリレート、トリエチレングリコールジメタクリレート、テトラエチレングリコールジメタクリレート、ポリエチレングリコール＃２００ジメタクリレート、ポリエチレングリコール＃３００ジメタクリレート、ポリエチレングリコール＃４００ジメタクリレート、ポリエチレングリコール＃６００ジメタクリレート、ジプロピレングリコールジメタクリレート、トリプロピレングリコールジメタクリレート、テトラプロピレングリコールジメタクリレート、ポリプロピレングリコール＃４００ジメタクリレート、ポリプロピレングリコール＃７００ジメタクリレート、ネオペンチルグリコールジメタクリレート、ネオペンチルグリコールＰＯ変性ジメタクリレート、ヒドロキシピバリン酸ネオペンチルグリコールエステルジメタクリレート、ヒドロキシピバリン酸ネオペンチルグリコールエステルのカプロラクトン付加物ジメタクリレート、１，６−ヘキサンジオールビス(２−ヒドロキシ−３−メタクリロイルオキシプロピル)エーテル、１，９−ノナンジオールジメタクリレート、ペンタエリスリトールジメタクリレート、ペンタエリスリトールジメタクリレートモノステアレート、ペンタエリスリトールジメタクリレートモノベンゾエート、２,２−ビス(４−メタクリロキシポリエトキシフェニル)プロパン、ビスフェノールＡジメタクリレート、ＥＯ変性ビスフェノールＡジメタクリレート、ＰＯ変性ビスフェノールＡジメタクリレート、水素化ビスフェノールＡジメタクリレート、ＥＯ変性水素化ビスフェノールＡジメタクリレート、ＰＯ変性水素化ビスフェノールＡジメタクリレート、ビスフェノールＦジメタクリレート、ＥＯ変性ビスフェノールＦジメタクリレート、ＰＯ変性ビスフェノールＦジメタクリレート、ＥＯ変性テトラブロモビスフェノールＡジメタクリレート、トリシクロデカンジメチロールジメタクリレート、イソシアヌル酸ＥＯ変性ジメタクリレート、２−ヒドロキシ−１，３−ジメタクリロキシプロパン。
【００４７】
三官能メタクリレート類の例：
グリセリンＰＯ変性トリメタクリレート、トリメチロールエタントリメタクリレート、トリメチロールプロパントリメタクリレート、トリメチロールプロパンＥＯ変性トリメタクリレート、トリメチロールプロパンＰＯ変性トリメタクリレート、イソシアヌル酸ＥＯ変性トリメタクリレート、イソシアヌル酸ＥＯ変性ε−カプロラクトン変性トリメタクリレート、１，３，５−トリメタクリロイルヘキサヒドロ−ｓ−トリアジン、ペンタエリスリトールトリメタクリレート、ジペンタエリスリトールトリメタクリレートトリプロピオネート。
【００４８】
四官能以上のメタクリレート類の例：
ペンタエリスリトールテトラメタクリレート、ジペンタエリスリトールペンタメタクリレートモノプロピオネート、ジペンタエリスリトールヘキサメタクリレート、テトラメチロールメタンテトラメタクリレート、オリゴエステルテトラメタクリレート、トリス(メタクリロイルオキシ)ホスフェート。
【００４９】
多官能アリル化合物の例：
トリアリルイソシアヌレート、トリアリルシアヌレート、ジアリルマレエート、ジアリルフマレート、ジアリルアジペート、ジアリルフタレート、テトラアリルピロメリテート、グリセリンジアリルエーテル、トリメチロールプロパンジアリルエーテル、ペンタエリスリトールジアリルエーテル、ペンタエリスリトールトリアリルエーテル、ペンタエリスリトールテトラアリルエーテル、ジペンタエリスリトールペンタアリルエーテル、ジペンタエリスリトールヘキサアリルエーテル、ソルビトールジアリルエーテル。
【００５０】
多官能ビニル化合物の例：
エチレングリコールジビニルエーテル、ジエチレングリコールジビニルエーテル、トリエチレングリコールジビニルエーテル、テトラエチレングリコールジビニルエーテル、ペンタエリスリトールジビニルエーテル、プロピレングリコールジビニルエーテル、ジプロピレングリコールジビニルエーテル、トリプロピレングリコールジビニルエーテル、ネオペンチルグリコールジビニルエーテル、１，４−ブタンジオールジビニルエーテル、１，６−ヘキサンジオールジビニルエーテル、グリセリンジビニルエーテル、トリメチロールプロパンジビニルエーテル、１，４−ジヒドロキシルシクロヘキサンジビニルエーテル、１，４−ジヒドロキシメチルシクロヘキサンジビニルエーテル、ハイドロキノンジビニルエーテル、エチレンオキサイド変性ハイドロキノンジビニルエーテル、エチレンオキサイド変性レゾルシンジビニルエーテル、エチレンオキサイド変性ビスフェノールＡジビニルエーテル、エチレンオキサイド変性ビスフェノールＳジビニルエーテル、グリセリントリビニルエーテル、ソルビトールテトラビニルエーテル、トリメチロールプロパントリビニルエーテル、ペンタエリスリトールトリビニルエーテル、ペンタエリスリトールテトラビニルエーテル、ジペンタエリスリトールヘキサビニルエーテル、ジペンタエリスリトールポリビニルエーテル、ジトリメチロールプロパンテトラビニルエーテル、ジトリメチロールプロパンポリビニルエーテル。
【００５１】
本発明に用いるエチレン性不飽和二重結合を有する化合物（Ａ）は、多官能（メタ）アクリレート化合物、多官能アリル化合物、多官能ビニル化合物のいずれかであることが好ましく、これらを単独で、または２種以上混合して用いることができる。
【００５２】
多官能（メタ）アクリレート化合物は特に限定されないが、入手しやすい点から（メタ）アクリル酸と多価アルコールとのエステル類が好ましい。１分子中に含まれる（メタ）アクリル基の数は２〜１０個であることが好ましく、３〜６個であることがより好ましい。
【００５３】
多官能アリル化合物は特に限定されないが、１分子中に含まれるアリル基の数は２〜６個であることが好ましく、３〜４個であることがより好ましい。
【００５４】
多官能ビニル化合物は特に限定されないが、１分子中に含まれるビニル基の数は２〜６個であることが好ましく、３〜４個であることがより好ましい。
【００５５】
次に本発明の多官能チオール化合物（Ｂ）について詳述する。
【００５６】
本発明の多官能チオール化合物（Ｂ）は、下記一般式（１）で表される基を２個以上含有する化合物である。
【００５７】
一般式（１）
【化１】
2014141621.tif 000002
【００５８】
式中、Ｒ1およびＲ2はそれぞれ独立に炭素数１〜１０のアルキル基、あるいは水素原子である。
【００５９】
Ｒ1およびＲ2における炭素数１〜１０のアルキル基は、直鎖状であっても分岐状であってもよく、その例としては、メチル基、エチル基、ｎ−プロピル基、ｉｓｏ−プロピル基、ｎ−ブチル基、ｉｓｏ−ブチル基、ｔｅｒｔ−ブチル基、ｎ−ヘキシル基、ｎ−オクチル基等が挙げられ、中でもメチル基またはエチル基が好ましい。
【００６０】
ｍは０または１〜２の整数であり、ｎは０または１である。
【００６１】
本発明の多官能チオール化合物（Ｂ）は、一般式（１）で表されるメルカプト基含有カルボン酸とアルコール類をエステル化することにより合成できる化合物が含まれる。この際、エステル化反応後の化合物を多官能チオール化合物とするために、アルコール類として多官能アルコールを用いる。
【００６２】
また、上記多官能チオール化合物の製造方法は、特に限定されるものではないが、上述した一般式（１）で表されるメルカプト基含有カルボン酸とアルコール類とを常法に従って反応させてエステルを形成させることにより、得ることができる。エステル反応の条件については特に制限はなく、従来公知の反応条件の中から適宜選択することができる。
【００６３】
一般式（１）で表されるメルカプト基含有カルボン酸の具体例としては、チオグリコール酸、チオプロピオン酸、２−メルカプトプロピオン酸、３−メルカプトプロピオン酸、３−メルカプト−３−フェニルプロピオン酸、３−メルカプト酪酸、２−メルカプトイソ酪酸、３−メルカプトイソ酪酸、２−メルカプト−３−メチル酪酸、３−メルカプト−３−メチル酪酸、３−メルカプト吉草酸、３−メルカプト−４−メチル吉草酸等が挙げられる。
【００６４】
多官能アルコールの具体的な例としては、アルキレングリコール（但し、炭素数２〜１０のアルキレン基が好ましく、その炭素鎖は枝分かれしていてもよい。例としては、エチレングリコール、トリメチレングリコール、１，２−プロピレングリコール、１，２−ブタンジオール、１，３−ブタンジオール、１，４−ブタンジオール、２，３−ブタンジオール、テトラメチレングリコール、１，５−ペンタンジオール、３−メチル−１，５−ペンタンジオール、１，６−ヘキサンジオール等が挙げられる。）、ジエチレングリコール、グリセリン、ジグリセロール、ポリグリセリン、ジプロピレングリコール、トリメチロールプロパン、ペンタエリスリトール、ジペンタエリスリトール、シクロヘキサンジオール、シクロヘキサンジメタノール、ノルボルネンジメタノール、ノルボルナンジメタノール、トリスヒドロキシエチルイソシアヌレート、ポリカーボネートジオール、両末端ヒドロキシポリシリコーン、芳香環を含有したポリオールなどが挙げられる。
【００６５】
中でも、好ましい多官能アルコールとしては、１，４−ブタンジオール、１，５−ペンタンジオール、トリメチロールプロパン、トリスヒドロキシエチルイソシアヌレート、ペンタエリスリトール、ポリカーボネートジオール、シクロヘキサンジオール、シクロヘキサンジメタノールなどが挙げられ、芳香環を含有したポリオールとしては、ビスフェノールＡ−ジヒドロキシエチルエーテル、４、４'−（９−フルオレニリデン）ジフェノール、４、４'−（９−フルオレニリデン）ビス（２−フェノキシエタノール）などが挙げられる。
【００６６】
これらの多官能アルコールをエステル化してなるカルボン酸誘導体構造を含む多官能チオール化合物の具体例としては、下記一般式（２）〜（６）で表される多官能チオール化合物が好ましい。
【００６７】
一般式（２）
【化２】
2014141621.tif 000003
【００６８】
式中、Ｌは一般式（１）で示される基を表わす。
【００６９】
一般式（３）
【化３】
2014141621.tif 000004
【００７０】
式中、Ｌは一般式（１）で示される基を表わす。
【００７１】
一般式（４）
【化４】
2014141621.tif 000005
【００７２】
式中、Ｌは一般式（１）で示される基を表わす。
【００７３】
一般式（５）
【化５】
2014141621.tif 000006
【００７４】
式中、Ｌは一般式（１）で示される基を表わす。
【００７５】
一般式（６）
【化６】
2014141621.tif 000007
【００７６】
式中、Ｌは一般式（１）で示される基を表わす。
【００７７】
中でも好ましくは、ブタンジオールビス（３−メルカプト−３−フェニルプロピオネート）、トリメチロールプロパントリス（３−メルカプト−３−フェニルプロピオネート）、ペンタエリスリトールテトラキス（３−メルカプト−３−フェニルプロピオネート）、ジペンタエリスリトールヘキサキス（３−メルカプト−３−フェニルプロピオネート）、トリスヒドロキシエチルイソシアヌレートトリス（３−メルカプト−３−フェニルプロピオネート）、ブタンジオールビス（３−メルカプトブチレート）、トリメチロールプロパントリス（３−メルカプトブチレート）、ペンタエリスリトールテトラキス（３−メルカプトブチレート）、ジペンタエリスリトールヘキサキス（３−メルカプトブチレート）、トリスヒドロキシエチルイソシアヌレートトリス（３−メルカプトブチレート）、ブタンジオールビス（２−メルカプトイソブチレート）、ペンタエリスリトールテトラキス（３−メルカプトプロピオネート）、トリメチロールプロパントリス（２−メルカプトイソブチレート）、ペンタエリスリトールテトラキス（２−メルカプトイソブチレート）、ジペンタエリスリトールヘキサキス（２−メルカプトイソブチレート）、トリスヒドロキシエチルイソシアヌレートトリス（２−メルカプトイソブチレート）、ブタンジオールビス（３−メルカプト−３−メチルブチレート）、トリメチロールプロパントリス（３−メルカプト−３−メチルブチレート）、ペンタエリスリトールテトラキス（３−メルカプト−３−メチルブチレート）、ジペンタエリスリトールヘキサキス（３−メルカプト−３−メチルブチレート）、トリスヒドロキシエチルイソシアヌレートトリス（３−メルカプト−３−メチルブチレート）、ブタンジオールビス（３−メルカプト４−メチルペンチレート）、トリメチロールプロパントリス（３−メルカプト４−メチルペンチレート）、ペンタエリスリトールテトラキス（３−メルカプト４−メチルペンチレート）、ジペンタエリスリトールヘキサキス（３−メルカプト４−メチルペンチレート）、トリスヒドロキシエチルイソシアヌレートトリス（３−メルカプト４−メチルペンチレート）が挙げられる。
【００７８】
エチレン性不飽和二重結合を有する化合物（Ａ）と多官能チオール化合物（Ｂ）とを合わせた含有量は、組成物全体に対して５０〜９９重量％で用いられ、好ましくは７０〜９９重量％で用いられ、さらに好ましくは８５〜９９重量％で用いられる。
【００７９】
エチレン性不飽和二重結合を有する化合物（Ａ）と多官能チオール化合物（Ｂ）とを合わせた含有量が５０重量％未満の場合、硬化膜を得るためにはエポキシ化合物やオキセタン化合物などエチレン性不飽和二重結合を有する化合物（Ａ）以外の重合性化合物の添加が必要である。上記組成物を硬化させる際に、光重合開始剤や光酸発生剤の添加が必須であるため、光重合後の硬化塗膜中に残留する光重合開始剤や光酸発生剤の滲み出し（ブリード）や揮発による臭気が問題となり好ましくない。
【００８０】
エチレン性不飽和二重結合を有する化合物（Ａ）中のエチレン性不飽和二重結合基の数と多官能チオール化合物（Ｂ）中のメルカプト基の数との比率は９０：１０〜５０：５０の範囲で用いられる。
【００８１】
多官能チオール化合物（Ｂ）中のメルカプト基の数の比率が１０未満の場合、硬化膜を得ることが難しく、光重合開始剤の添加により硬化膜を得ることが出来る。しかしながら、光重合後の硬化塗膜中に残留する光重合開始剤や光酸発生剤の滲み出し（ブリード）や揮発による臭気が問題となり好ましくない。さらには、薄膜塗工では硬化時に酸素による重合阻害が起こるため、硬化が不十分となり所望の性能が得られ難い。また硬化収縮も大きいため反りやクラックが発生しやすく厚膜硬化に適さない問題点がある。
【００８２】
一方、多官能チオール化合物（Ｂ）中のメルカプト基の数の比率が５０より大きい場合、未反応の多官能チオールが存在するため十分な硬化性が得られないだけでなく、光重合後の硬化塗膜中に残留する未反応の多官能チオールが、滲み出し（ブリード）や揮発による臭気が問題となるため好ましくない。
【００８３】
次に本発明の顔料（Ｃ）について詳述する。
【００８４】
本発明の顔料（Ｃ）は、カーボンブラック、酸化チタン、炭酸カルシウム等の無彩色の顔料または有彩色の有機顔料が挙げられる。これらはただ一種のみ用いても、または色相および濃度の調整等を目的とする特性を向上するために任意の比率で二種以上混合した系でもかまわない。
【００８５】
具体的な有機顔料としては、トルイジンレッド、トルイジンマルーン、ハンザエロー、ベンジジンエロー、ピラゾロンレッドなどの不溶性アゾ顔料、リトールレッド、ヘリオボルドー、ピグメントスカーレット、パーマネントレッド２Ｂなどの溶性アゾ顔料、アリザリン、インダントロン、チオインジゴマルーンなどの建染染料からの誘導体、フタロシアニンブルー、フタロシアニングリーンなどのフタロシアニン系有機顔料、キナクリドンレッド、キナクリドンマゼンタなどのキナクリドン系有機顔料、ペリレンレッド、ペリレンスカーレットなどのペリレン系有機顔料、イソインドリノンエロー、イソインドリノンオレンジなどのイソインドリノン系有機顔料、ピランスロンレッド、ピランスロンオレンジなどのピランスロン系有機顔料、チオインジゴ系有機顔料、縮合アゾ系有機顔料、ベンズイミダゾロン系有機顔料、キノフタロンエローなどのキノフタロン系有機顔料、イソインドリンエローなどのイソインドリン系有機顔料、その他の顔料として、フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等の公知公用の各種顔料が挙げられる。
【００８６】
有機顔料をカラーインデックス(Ｃ.Ｉ.)ナンバーで例示すると、Ｃ.Ｉ.ピグメントエロー１２、１３、１４、１７、２０、２４、７４、８３、８６  ９３、１０９、１１０、１１７、１２０、１２５、１２８、１２９、１３７、１３８、１３９、１４７、１４８、１５０、１５１、１５３、１５４、１５５、１６６、１６８、１８０、１８５、C.I.ピグメントオレンジ１６、３６、４３、５１、５５、５９、６１、Ｃ.Ｉ.ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、Ｃ.Ｉ.ピグメントバイオレット１９、２３、２９、３０、３７、４０、５０、Ｃ.Ｉ.ピグメントブルー１５、１５：１、１５：３、１５：４、１５：６、２２、６０、６４、Ｃ.Ｉ.ピグメントグリーン７、３６、Ｃ.Ｉ.ピグメントブラウン２３、２５、２６等が挙げられる。
【００８７】
カーボンブラックの具体例としては、デグサ社製「Ｓｐｅｃｉａｌ  Ｂｌａｃｋ３５０、２５０、１００、５５０、５、４、４Ａ、６」「ＰｒｉｎｔｅｘＵ、Ｖ、１４０Ｕ、１４０Ｖ、９５、９０、８５、８０、７５、５５、４５、４０、Ｐ、６０、Ｌ６、Ｌ、３００、３０、３、３５、２５、Ａ、Ｇ」、キャボット社製「ＲＥＧＡＬ４００Ｒ、６６０Ｒ、３３０Ｒ、２５０Ｒ」「ＭＯＧＵＬ  Ｅ、Ｌ」、三菱化学社製「ＭＡ７、８、１１、７７、１００、１００Ｒ、１００Ｓ、２２０、２３０」「＃２７００、＃２６５０、＃２６００、＃２００、＃２３５０、＃２３００、＃２２００、＃１０００、＃９９０、＃９８０、＃９７０、＃９６０、＃９５０、＃９００、＃８５０、＃７５０、＃６５０、＃５２、＃５０、＃４７、＃４５、＃４５Ｌ、＃４４、＃４０、＃３３、＃３３２、＃３０、＃２５、＃２０、＃１０、＃５、ＣＦ９、＃９５、＃２６０」等が挙げられる。
【００８８】
酸化チタンの具体例としては、石原産業社製「タイペークＣＲ−５０、５０−２、５７、８０、９０、９３、９５、９５３、９７、６０、６０−２、６３、６７、５８、５８−２、８５」「タイペークＲ−８２０，８３０、９３０、５５０、６３０、６８０、６７０、５８０、７８０、７８０−２、８５０、８５５」「タイペークＡ−１００、２２０」「タイペークＷ−１０」「タイペークＰＦ−７４０、７４４」「ＴＴＯ−５５（Ａ）、５５（Ｂ）、５５（Ｃ）、５５（Ｄ）、５５（Ｓ）、５５（Ｎ）、５１（Ａ）、５１（Ｃ）」「ＴＴＯ−Ｓ−１、２」「ＴＴＯ−Ｍ−１、２」、テイカ社製「チタニックスＪＲ−３０１、４０３、４０５、６００Ａ、６０５、６００Ｅ、６０３、８０５、８０６、７０１、８００、８０８」「チタニックスＪＡ−１、Ｃ、３、４、５」、デュポン社製「タイピュアＲ−９００、９０２、９６０、７０６、９３１」等が挙げられる。
【００８９】
上記顔料の中で、キナクリドン系有機顔料、フタロシアニン系有機顔料、ベンズイミダゾロン系有機顔料、イソインドリノン系有機顔料、縮合アゾ系有機顔料、キノフタロン系有機顔料、イソインドリン系有機顔料等は耐光性が優れているため好ましい。有機顔料は、レーザー散乱による測定値で平均粒径１０〜１５０ｎｍの微細顔料であることが好ましい。顔料の平均粒径が１０ｎｍ未満の場合は、粒径が小さくなることによる耐光性の低下が生じ、１５０ｎｍを越える場合は、分散の安定維持が困難になり、顔料の沈澱が生じやすくなる。
【００９０】
有機顔料の微細化は下記の方法で行うことができる。すなわち、有機顔料、有機顔料の３重量倍以上の水溶性の無機塩および水溶性の溶剤の少なくとも３つの成分からなる混合物を粘土状の混合物とし、ニーダー等で強く練りこんで微細化したのち水中に投入し、ハイスピードミキサー等で攪拌してスラリー状とする。次いで、スラリーの濾過と水洗を繰り返して、水溶性の無機塩および水溶性の溶剤を除去する。微細化工程において、樹脂、顔料分散剤等を添加してもよい。
【００９１】
水溶性の無機塩としては、塩化ナトリウム、塩化カリウム等が挙げられる。これらの無機塩は、有機顔料の３重量倍以上、好ましくは２０重量倍以下の範囲で用いる。無機塩の量が３重量倍よりも少ないと、所望の大きさの処理顔料が得られない。また、２０重量倍よりも多いと、後の工程における洗浄処理が多大であり、有機顔料の実質的な処理量が少なくなる。
【００９２】
水溶性の溶剤は、有機顔料と破砕助剤として用いられる水溶性の無機塩との適度な粘土状態をつくり、充分な破砕を効率よく行うために用いられ、水に溶解する溶剤であれば特に限定されないが、混練時に温度が上昇して溶剤が蒸発し易い状態になるため、安全性の点から沸点１２０〜２５０℃の高沸点の溶剤が好ましい。水溶性溶剤としては、２−（メトキシメトキシ）エタノール、２−ブトキシエタノール、２−（イソペンチルオキシ）エタノール、２−（ヘキシルオキシ）エタノール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、低分子量ポリプロピレングリコール等が挙げられる。
【００９３】
本発明において顔料は、十分な濃度および十分な耐光性を得るため、紫外線硬化性組成物中に１〜５０重量％の範囲で用いられる。
【００９４】
本発明では、顔料の分散性および紫外線硬化性組成物の保存安定性を向上させるために顔料分散剤を添加するのが好ましい。顔料分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００９５】
分散剤の具体例としては、ＢＹＫ Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００９６】
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
【００９７】
さらに、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、アビシア社製「ソルスパーズ５０００（フタロシアニンアンモニウム塩系）、１３９４０（ポリエステルアミン系）、１７０００（脂肪酸アミン系）、２４０００ＧＲ、３２０００、３３０００、３９０００、４１０００、５３０００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」、味の素ファインテクノ社製「アジスパーＰＢ８２１、８２２、８２４」等が挙げられる。
【００９８】
分散剤の添加量はとくに限定されるものではないが、好ましくは紫外線硬化性組成物中に０．１〜１０重量％の範囲で用いられる。
【００９９】
本発明の紫外線硬化性組成物には、顔料の分散性およびインキの保存安定性をより向上させるために、有機顔料の酸性誘導体を顔料の分散時に配合することが好ましい。
【０１００】
次に本発明の安定化剤（Ｄ）について詳述する。
【０１０１】
本発明の安定化剤（Ｄ）は、公知化合物、例えば特開平５−１５５９８７、特開２０１２−１７４４８等に記載された化合物である。
【０１０２】
安定化剤の量は、チオール化合物とエチレン性不飽和二重結合含有化合物の総質量に対して、１〜２００００ｗｔｐｐｍが好ましく、１０〜１００００ｗｔｐｐｍがより好ましく、５０〜５０００ｗｔｐｐｍがさらに好ましい。一級チオール化合物に比べて反応性の低い、二級または三級チオール化合物の場合には、１〜２０００ｗｔｐｐｍが好ましく、１０〜１０００ｗｔｐｐｍがより好ましく、５０〜５００ｗｔｐｐｍがさらに好ましい。また、一級チオール化合物の場合には、１０〜２００００ｗｔｐｐｍが好ましく、１００〜１００００ｗｔｐｐｍがより好ましく、５００〜５０００ｗｔｐｐｍがさらに好ましい。安定化剤の量が１ｗｔｐｐｍより少ないと安定化効果が十分でなく保存中にゲル化し、安定化剤の量が２００００ｗｔｐｐｍより多いと光硬化時の硬化性が悪化する傾向がある。
【０１０３】
本発明の紫外線硬化性組成物には、更に性能改良のため、本来の特性を変えない範等でホスフィン、ホスホネート、ホスファイト等の酸素除去剤や還元剤、カブリ防止剤、退色防止剤、ハレーション防止剤、蛍光増白剤、界面活性剤、増量剤、可塑剤、難燃剤、酸化防止剤、紫外線吸収剤、発砲剤、防カビ剤、帯電防止剤、磁性体やその他種々の特性を付与する添加剤などを添加しても良い。
【０１０４】
添加剤の添加量はとくに限定されるものではないが、好ましくは紫外線硬化性組成物中に０．１〜１０重量％の範囲で用いられる。
【０１０５】
）
本発明で得られた紫外線硬化性組成物は、従来同様の手法を用いて、印刷や硬化をすることが出来る。すなわち、本発明の紫外線硬化性組成物を基材へ塗布し、紫外線照射により硬化物を得ることが出来る。
【０１０６】
本発明で用いることのできる基材としては、非コート紙、コート紙、非吸収性支持体等が挙げられる。
【０１０７】
具体的な非吸収性支持体としては、各種非吸収性のプラスチック及びそのフィルムが挙げられ、各種プラスチックフィルムとしては、例えば、ＰＥＴフィルム、ＯＰＳフィルム、ＯＰＰフィルム、ＯＮｙフィルム、ＰＶＣフィルム、ＰＥフィルム、ＴＡＣフィルムを挙げることが出来る。その他のプラスチックとしては、ポリカーボネート、アクリル樹脂、ＡＢＳ、ポリアセタール、ＰＶＡ、ゴム類等が挙げられるが、これらに限定されるものではない。また、金属類やガラス類も使用することが出来る。
【０１０８】
本発明の紫外線硬化性組成物は紫外線によるエネルギーの付与により反応し、目的とする硬化物を得ることが可能である。尚、本明細書でいう紫外線の定義は久保亮五ら編「岩波理化学辞典第４版」（１９８７年、岩波）によった。
【０１０９】
紫外線光源としては、低圧水銀灯、中圧水銀灯、高圧水銀灯、超高圧水銀灯、キセノンランプ、カーボンアーク灯、メタルハライドランプ、蛍光灯、タングステンランプ、アルゴンイオンレーザ、ヘリウムカドミウムレーザ、ヘリウムネオンレーザ、クリプトンイオンレーザ、各種半導体レーザ、ＹＡＧレーザ、発光ダイオード、ＣＲＴ光源、プラズマ光源、ＡｒＦエキシマーレーザ、ＫｒＦエキシマーレーザ、Ｆ２レーザ等を挙げることができるが、これらに限定されない。
【実施例】
【０１１０】
以下、実施例にて本発明を具体的に説明するが、本発明は下記の実施例のみに、なんら限定されるものではない。尚、特に断りのない限り、例中、部とは重量部を示す。
【０１１１】
まず、顔料と顔料分散剤とからなるイエロー、マゼンタ、シアン、ブラック顔料分散体を作成した。このうちシアン顔料分散体の配合を表１に示す。この分散体は有機溶剤中に顔料および分散剤を投入し、ハイスピードミキサーで均一になるまで攪拌後、得られたミルベースを横型サンドミルで約１時間分散して作製した。
【０１１２】
表１
【表１】
2014141621.tif 000008
【０１１３】
実施例１（紫外線硬化組成物の製造）
先に調整したシアン顔料分散体１０部、エチレン性不飽和二重結合を有する化合物（Ａ）として、トリメチロールプロパントリアクリレート４１部、多官能チオール（Ｂ）として、ペンタエリスリトールテトラキス（３−メルカプトブチレート）４９部を混合して紫外線硬化性組成物１を得た。本組成物中のエチレン性不飽和二重結合基の数とメルカプト基の数との比率（官能基比率）は５０：５０である。
【０１１４】
実施例２〜３７（紫外線硬化組成物の製造）
実施例１において、シアン顔料分散体の配合量、エチレン性不飽和二重結合を有する化合物（Ａ）の種類と配合量、多官能チオール（Ｂ）の種類と配合量、安定化剤（Ｄ）の種類と配合量を表２に示す通りに変えたこと以外は、実施例１と同様にして紫外線硬化性組成物２〜３７を得た。
【０１１５】
表２
【表２】
2014141621.tif 000009
【０１１６】
表２に記載の詳細は以下の通りである。
【０１１７】
＊１：組成物全体に対するエチレン性不飽和二重結合を有する化合物（Ａ）と多官能チオール化合物（Ｂ）とを合わせた含有量（重量％）
＊２：（Ａ）中のエチレン性不飽和二重結合基の数と（Ｂ）中のメルカプト基の数との比率
＊３：組成物全体に対するシアン顔料分散体の含有量（重量％）
Ａ−１：トリメチロールプロパントリアクリレート
Ａ−２：トリアリルイソシアヌレート
Ａ−３：１，４−ブタンジオールジビニルエーテル
Ａ−４：ブチルアクリレート
Ｂ−１：ペンタエリスリトールテトラキス（３−メルカプトブチレート）
Ｂ−２：トリメチロールプロパントリス（３−メルカプトブチレート）
Ｂ−３：ペンタエリスリトールテトラキス（３−メルカプト−３−フェニルプロピオネート）
Ｂ−４：ペンタエリスリトールテトラキス（３−メルカプト−３−メチルブチレート）
Ｄ−１：４−メトキシ−１−ナフトール
Ｄ−２：ヨウ化カリウムとヨウ素の混合物
【０１１８】
比較例１（紫外線硬化組成物の製造）
先に調整したシアン顔料分散体１０部、セロキサイド２０２１Ｐ（ダイセル化学工業社製）７０部、エチレン性不飽和二重結合を有する化合物（Ａ）として、トリメチロールプロパントリアクリレート８部、多官能チオール（Ｂ）として、ペンタエリスリトールテトラキス（３−メルカプトブチレート）１０部、その他成分（Ｅ）として、光酸発生剤ＩＲＧＡＣＵＲＥ２５０（ＢＡＳＦ（株）製）２部を混合して紫外線硬化性組成物３８を得た。
【０１１９】
比較例２〜５４（紫外線硬化組成物の製造）
比較例１において、セロキサイド２０２１Ｐの配合量、エチレン性不飽和二重結合を有する化合物（Ａ）の種類と配合量、多官能チオール（Ｂ）の種類と配合量、その他成分（Ｅ）の配合量を表３に示す通りに変えたこと以外は、比較例１と同様にして紫外線硬化性組成物３９〜９１を得た。
【０１２０】
表３
【表３】
2014141621.tif 000010
【０１２１】
【表３】
2014141621.tif 000011
【０１２２】
表３に記載の詳細は以下の通りである。
【０１２３】
＊１：組成物全体に対するエチレン性不飽和二重結合を有する化合物（Ａ）と多官能チオール化合物（Ｂ）とを合わせた含有量（重量％）
＊２：（Ａ）中のエチレン性不飽和二重結合基の数と（Ｂ）中のメルカプト基の数との比率
Ａ−１：トリメチロールプロパントリアクリレート
Ａ−２：トリアリルイソシアヌレート
Ａ−３：１，４−ブタンジオールジビニルエーテル
Ａ−４：ブチルアクリレート
Ｂ−１：ペンタエリスリトールテトラキス（３−メルカプトブチレート）
Ｂ−２：トリメチロールプロパントリス（３−メルカプトブチレート）
Ｂ−３：ペンタエリスリトールテトラキス（３−メルカプト−３−フェニルプロピオネート）
Ｂ−４：ペンタエリスリトールテトラキス（３−メルカプト−３−メチルブチレート）
【０１２４】
（１）硬化性試験
調整した紫外線硬化性組成物をＰＥＴ基板上に膜厚がそれぞれ１μｍ、１０μｍとなるよう塗布し、紫外線照射（高圧水銀灯１２０Ｗ／ｃｍ2  １灯）後、組成物表面を指触して粘着性のないコンベアスピードで判定した。紫外線照射装置のコンベアスピード（ｍ／分）で数字が大きい程硬化性が良い。結果を表０に示す。評価は下記の３段階であり、評価が△以上であれば実用上問題ないレベルである。
○：３０ｍ／分以上
△：２０ｍ／分以上、３０ｍ／分未満
×：２０ｍ／分未満
【０１２５】
（２）ブリード量試験
（１）硬化性試験と同条件で硬化した膜厚１０μｍの硬化物の上に塗布していないＰＥＴ基板を置き、温度６０℃、圧力１５ｇ／ｃｍ2で１日放置し、塗布していないＰＥＴ基板に移行した化合物量を定量した。結果を表０に示す。評価は下記の３段階であり、評価が△以上であれば実用上問題ないレベルである。
○：１ｐｐｍ未満
△：１ｐｐｍ以上、１０ｐｐｍ未満
×：１０ｐｐｍ以上
【０１２６】
（３）硬化収縮試験
（１）硬化性試験と同条件で硬化した膜厚１０μｍの硬化物の収縮率を測定した。結果を表０に示す。評価は下記の３段階であり、評価が△以上であれば実用上問題ないレベルである。
○：２％未満
△：２％以上、１０％未満
×：１０％以上
‐：未硬化のため測定不可
【０１２７】
（４）保存安定性試験
紫外線硬化性組成物を４０℃に加熱し、ゲル化するまでの日数を測定した。結果を表０に示す。評価は下記の３段階であり、評価が△以上であれば実用上問題ないレベルである。
○：３０日以上
△：５日以上、３０日未満
×：５日未満
【０１２８】
表４
【表４】
2014141621.tif 000012
【０１２９】
【表４】
2014141621.tif 000013
【０１３０】
【表４】
2014141621.tif 000014
【０１３１】
以上の結果より、本発明の紫外線硬化性組成物は、光重合開始剤や光酸発生剤を使用せずとも十分な硬化性を示し、硬化物から移行する化合物量を大幅に抑えることができることが明らかとなった。これにより、食品包装材料用途に好適に使用され得る。
【０１３２】
また、従来のアクリル系紫外線硬化性組成物で問題となっていた薄膜における酸素阻害による硬化不良や、硬化収縮の問題も大幅に改善できることが明らかとなった。